얻 어 진 광학 재료 용 조성물 을 1000 Pa 의 감압 하 에서 30 분 탈기 처리 하 고 , 0 . 5 μ m 의 PTFE 제 의 멤 브레인 필터 로 여과 하 였 다 . 이어서 , 이 조성물 을 대향 하 는 2 매 의 83 mm φ 의 유리 몰드 를 사용 하 여 , 외주 부 에 실리콘 계 의 점착 재 가 도포 된 점착테이프 로 감 은 형틀 에 주입 하 고 , 오븐 을 이용 하 여 30 ℃ 에서 10 시간 , 30 ℃ 로부터 100 ℃ 까지 10 시간 에 걸쳐 승 온 시키 고 , 마지막 으로 100 ℃ 에서 1 시간 중 합경 화 시켰 다 . 경화물 은 , 실온 까지 방랭 하 여 몰드 로부터 이 형 한 후 , 110 ℃ 에서 1 시간 어 닐 처리 하 여 광학 재료 를 얻 었 다 . 얻 어 진 광학 재료 의 백탁 발생 률 은 1 % 였 다 . 평가 결과 를 , 표 1 에 나타낸다 .